(57)【特許請求の範囲】
【請求項１】
少なくとも電荷発生剤および電荷輸送剤を含有する感光層を備えた電子写真感光体であって、前記電荷輸送剤は下記式（ＨＴ−１）、（ＨＴ−２）および（ＨＴ−３）から選ばれるジアミン誘導体からなることを特徴とする電子写真感光体。
【化１】
0005150272.tif 000011
（ただし、式（ＨＴ−１）、（ＨＴ−２）および（ＨＴ−３）で示される前記ジアミン誘導体におけるフェニル基は置換基を有してもよい。）
【発明の詳細な説明】
【技術分野】
【０００１】
本発明は、有機溶剤に対する溶解性やバインダ樹脂との相溶性に優れた電荷輸送剤を含有した新規な電子写真感光体に関する。
【背景技術】
【０００２】
レーザプリンタ、複写機、ファクシミリなどの画像形成装置には、当該装置に用いられる光源の波長領域に適合した感度を有する有機感光体が使用されている。この有機感光体は、従来の無機感光体に比べて製造が容易であり、電荷輸送剤、電荷発生剤、結着樹脂などの感光体の構成材料の選択肢が多様なため、設計の自由度が高いという利点があることから広く用いられている。
【０００３】
この有機感光体には、電荷発生剤が電荷輸送剤を含有する感光層中に分散した単層型感光体と、電荷発生剤を含有する電荷発生層と電荷輸送剤を含有する電荷輸送層とが分離して積層した積層型感光体とがある。前記いずれの感光体においても、その感度特性を向上させるためには、電荷輸送性の高い電荷輸送剤を用いることが要求される。そこで、従来、種々の電荷輸送剤が提案されており、特許文献１には、下記式ＨＴ−４で表されるジアミン誘導体が開示されている。
【化２】
0005150272.tif 000002
【０００４】
しかしながら、上記公報に開示されているジアミン誘導体は、一般に電荷輸送性に優れているものの、有機溶剤に対する溶解性や感光層の形成に用いるバインダ樹脂との相溶性が低いことから、感光層中に均一に分散されず、電荷移動が生じにくい。そのため、前記ジアミン誘導体自体は高い電荷移動度を有しているが、これを電荷輸送剤として感光体に使用した際には、その特性が十分に発揮できず、長期の使用においては感光体の残留電位が高くなり、光感度が不十分になるという問題がある。
【特許文献１】特開２００４−２５２００１号公報
【発明の開示】
【発明が解決しようとする課題】
【０００５】
本発明の課題は、有機溶剤に対する溶解性やバインダ樹脂との相溶性に優れた電荷輸送剤を用いて、感度特性に優れた電子写真感光体を提供することにある。
【課題を解決するための手段】
【０００６】
本発明者は、上記課題を解決すべく鋭意研究を重ねた結果、下記一般式（１）で表わされる新規なジアミン誘導体が有機溶剤に対する溶解性やバインダ樹脂との相溶性に優れており、このジアミン誘導体を用いれば高感度の電子写真感光体を得ることができるという新たな事実を見出し、本発明を完成するに至った。
【０００７】
すなわち、本発明に係るジアミン誘導体およびそれを用いた電子写真感光体は、以下の特徴を有する。
（１）少なくとも電荷発生剤および電荷輸送剤を含有する感光層を備えた電子写真感光体であって、前記電荷輸送剤は下記一般式（１）で表されるジアミン誘導体からなることを特徴とする電子写真感光体。
【化３】
0005150272.tif 000003
（式中、Ａｒ1はアリーレン基、アルキレン基または２価の複素環式基を示し、Ａｒ2およびＡｒ3は同一または異なった置換基であって、アリール基または１価の複素環式基を示し、Ｒ1〜Ｒ3は同一または異なった置換基であって、水素原子、ハロゲン、アルキル基、アルコキシ基、アリール基またはアラルキル基を示す。アリーレン基、アルキレン基、複素環式基、アリール基、アルキル基、アルコキシ基およびアラルキル基はいずれも置換基を有していてもよい。）
【発明の効果】
【０００８】
本発明の前記一般式（１）で表わされるジアミン誘導体からなる電荷輸送剤によれば、有機溶剤に対する溶解性やバインダ樹脂との相溶性が著しく向上し、高感度な電子写真感光体を得ることができる。
【発明を実施するための最良の形態】
【０００９】
以下、本発明を詳細に説明する。本発明の電子写真感光体は、少なくとも電荷発生剤および電荷輸送剤を含有する感光層を設けてなるものであって、前記電荷輸送剤は、ジアミン誘導体である上記一般式（１）で表される化合物からなる。上記一般式（１）において、置換基Ａｒ1は炭素数６〜２０のアリーレン基、炭素数１〜６のアルキレン基または２価の複素環式基を示し、Ａｒ2およびＡｒ3は同一または異なった置換基であって、炭素数６〜２０のアリール基または１価の複素環式基を示し、Ｒ1〜Ｒ3は同一または異なった置換基であって、水素原子、ハロゲン、炭素数１〜６のアルキル基、炭素数１〜６のアルコキシ基、炭素数６〜２０のアリール基またはアルキル部分の炭素数が１〜６でアリール部分の炭素数が６〜２０であるアラルキル基を示す。アリーレン基、アルキレン基、複素環式基、アリール基、アルキル基、アルコキシ基およびアラルキル基はいずれも置換基を有していてもよい。また、Ａｒ1がアリーレン基または２価の複素環式基の場合は、置換基の位置はｏ、ｍ、ｐのいずれでもよい。
【００１０】
Ａｒ1におけるアリーレン基としては、例えばフェニレン基、ナフチレン基、トリレン基、キシリレン基、アントリレン基、フェナントリレン基など炭素数６〜２０のアリーレン基が挙げられる。また、アルキレン基としては、例えばメチレン基、エチレン基、ｎ−プロピレン基、イソプロピレン基、ｎ−ブチレン基、イソブチレン基、ｓ−ブチレン基、ｔ−ブチレン基、ペンチレン基、イソペンチレン基、ネオペンチレン基、ヘキシレン基などの炭素数１〜６のアルキレン基が挙げられる。
【００１１】
Ａｒ1、Ａｒ2およびＡｒ3における複素環式基としては、例えばフラン、ピラン、ピペラジン、ピペジリン、ピロジン、ピロリン、オキサゾール、チアゾール、イミダゾール、トリアゾール、ピリジン、ベンゾフラン、インドールなどの１価または２価の置換基を有するものが挙げられる。
【００１２】
Ａｒ2、Ａｒ3およびＲ1〜Ｒ3におけるアリール基としては、例えばフェニル基、ナフチル基、トリル基、キシリル基、アントリル基、フェナントリル基など炭素数６〜２０のアリール基が挙げられる。
【００１３】
Ｒ1〜Ｒ3におけるアルキル基としては、例えばメチル基、エチル基、ｎ−プロピル基、イソプロピル基、ｎ−ブチル基、イソブチル基、ｓ−ブチル基、ｔ−ブチル基、ペンチル基、イソペンチル基、ネオペンチル基、ヘキシル基などの炭素数１〜６のアルキル基が挙げられる。また、アルコキシ基としては、例えばメトキシ、エトキシ、ｎ−プロポキシ、イソプロポキシ、ｎ−ブトキシ、ｓ−ブトキシ、ｔ−ブトキシ、ペンチルオキシ、イソペンチルオキシ、ネオペンチルオキシ、ヘキシルオキシなどが挙げられる。アラルキル基としては、例えばベンジル、α−メチルベンジル、フェネチル、スチリル、シンナミル、３−フェニルプロピル、４−フェニルブチル、５−フェニルペンチル、６−フェニルヘキシル基などが挙げられる。また、Ｒ1〜Ｒ3のうち、少なくとも一つが炭素数１〜６のアルキル基であることが好ましい。特定の置換位置に炭素数１〜６のアルキル基を有することにより、電荷輸送剤の分子内にネジレ構造を効果的に有することができるとともに、化合物バインダ樹脂に対する溶解性が向上し、電荷輸送剤の移動度を高めることができる。
【００１４】
前記アリーレン基、アルキレン基、複素環式基、アリール基、アルキル基、アルコキシ基およびアラルキル基はいずれも置換基を有していてもよく、置換基として炭素数１〜６のアルキル基、炭素数１〜６のアルコキシ基、水素原子、ハロゲンなどが挙げられる。
【００１５】
本発明にかかる上記式（１）で表わされるジアミン誘導体としては、例えば、次に示すＨＴ−１〜３が挙げられる。ただし、本発明において、電荷輸送剤として用いることができる式（１）のジアミン誘導体はこれらに限定されるものではない。
【化４】
0005150272.tif 000004
【００１６】
（合成方法）
本発明における式（１）に含まれるジアミン誘導体は、いずれも公知の製造方法によって合成することができる。例えば、ＨＴ−１は、Ｗｉｔｔｉｇ反応およびカップリング反応を利用して、次に示す方法により得ることができる。即ち、まず、式（Ｒ−１）に示すように、化合物（２）とアルデヒド誘導体である化合物（３）を混合し、トルエンなどの溶剤中で、温度１００〜１４０℃で１〜３時間攪拌下で反応させる。得られた反応液を室温まで冷却し、溶剤を減圧除去して化合物（４）を得ることができる。
【化５】
0005150272.tif 000005
【００１７】
次に、式（Ｒ−２）に示すように得られた化合物（４）と化合物（５）とをカップリング反応させる。すなわち、メタフェニレンジアミン（５）と前記化合物（４）とをｏ−キシレンなどの溶剤中で、Ｐｄ触媒の存在下で、１００〜１３０℃で１〜６時間攪拌して反応させる。その後室温まで冷却し、得られた反応液をトルエンなどの溶剤で抽出し、本発明にかかるＨＴ−１が得られる。
【化６】
0005150272.tif 000006
【００１８】
本発明における式（１）に含まれる他の化合物も、前記化合物（４）あるいは化合物（５）などをそれぞれ対応する化合物に代えることにより、前記と同様にして合成することができる。
【００１９】
本発明の電子写真感光体は、前述のように、感光層に上記式（１）に含まれるジアミン誘導体からなる電荷輸送剤を含有するものである。
【００２０】
上記感光層の構成は、同一の層中に電荷発生剤と電荷輸送剤とを混在させる、いわゆる単層型感光体の場合と、電荷発生剤を含有する層と電荷輸送剤を含有する層とを分離させてなる、いわゆる積層型感光体の場合とで異なるが、いずれの感光層も、電荷発生剤、電荷輸送剤などの各成分をバインダ樹脂などとともに溶媒中に溶解・分散させ、こうして得られた塗布液を導電基体上に塗布、乾燥させることによって形成されるものである。本発明の電子写真感光体は、前述のように、溶剤への溶解性がよく、電荷輸送性の高い前記式（１）に含まれる化合物を含有することから、従来の電子写真感光体に比べて高感度である。しかも、本発明の電子写真感光体によれば、前記式（１）に含まれる化合物とバインダ樹脂との相溶性が良好であることから、感光層の長期的な安定性が向上する。
【００２１】
（電荷発生剤）
次に、本発明において使用される電荷発生剤としては、例えば無金属フタロシアニン、ヒドロキシガリウムフタロシアニン、クロロガリウムフタロシアニン、α−チタニルフタロシアニン、Ｙ−チタニルフタロシアニン、Ｖ−ヒドロキシガリウムフタロシアニンなどのフタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体、セレン、セレン−テルル、セレン−ヒ素、硫化カドミニウム、アモルファスシリコンといった無機光導電材料などが挙げられる。これらの電荷発生剤は単独でまたは２種以上をブレンドして用いてもよい。
【００２２】
本発明では、特にフタロシアニン系顔料、とりわけ無金属フタロシアニン（例えばＸ型無金属フタロシアニン）、チタニルフタロシアニン、ヒドロキシガリウムフタロシアニンおよびクロロガリウムフタロシアニンから選ばれる少なくとも１種を電荷発生剤として用いるのが、ＬＥＤやレーザーなど、６５０ｎｍ以上の赤色もしくは赤外光を露光光源としたときの、感光体の電気特性のうえで好ましい。
【００２３】
（正孔輸送剤）
本発明の電子写真感光体に用いられる電荷輸送剤は、正孔輸送剤であり、前記式（１）に含まれる化合物からなる。本発明の電子写真感光体においては、上記化合物（１）と併せて、従来公知の種々の正孔輸送剤を感光層中に含有させてもよい。かかる他の正孔輸送剤としては、例えばビススチルベンジアミン誘導体、ビストリフェニルアミン誘導体、トリフェニルアミノスチリル誘導体およびスチルベンアミン−ヒドラゾン誘導体などが挙げられる。
【００２４】
（電子輸送剤）
電子輸送剤としては、例えばジフェノキノン誘導体、ベンゾキノン誘導体、ナフトキノン誘導体、アントラキノン誘導体、マロノニトリル誘導体、チオピラン誘導体、チオキサントン誘導体（２，４，８−トリニトロチオキサントンなど）、フルオレノン誘導体（３，４，５，７−テトラニトロ−９−フルオレノン誘導体など）、アントラセン誘導体、アクリジン誘導体、ジニトロベンゼン、ジニトロアントラセン、ジニトロアクリジン、無水コハク酸誘導体、無水マレイン酸誘導体、ジブロモ無水マレイン酸誘導体などの電子受容性を有する化合物が挙げられる。
【００２５】
（バインダ樹脂）
本発明の電子写真感光体において、電荷発生剤、電荷輸送剤などの各成分を含有する層を形成するためのバインダ樹脂には、従来公知の種々の樹脂を採用することができる。なかでも、ポリカーボネート、ポリエステル、ポリアリレート、ポリスチレンおよびポリメタクリル酸エステルからなる群より選ばれる少なくとも１種の樹脂をバインダ樹脂として使用するのが、本発明にかかる上記式（１）で表わされる化合物との相溶性や、感光層の強度や耐磨耗性などの特性をより一層良好なものにするという観点から好ましい。また、上記例示のバインダ樹脂は、電荷発生剤や電荷輸送剤との相溶性に優れており、しかも電荷輸送剤の電荷輸送性を妨害するような部位をその分子内に有しないものである。従って、かかるバインダ樹脂を用いることによって、より一層高感度な電子写真感光体を得ることができる。
【００２６】
（分散媒）
上記例示の電荷発生剤、正孔輸送剤、電子輸送剤、バインダ樹脂などを分散・溶解させて感光層形成用の塗布液を調製するのに用いる分散媒としては、感光層形成用塗布液に従来用いられている種々の有機溶剤が使用可能である。具体的には、メタノール、エタノール、イソプロパノール、ブタノールなどのアルコール類；ｎ−ヘキサン、オクタン、シクロヘキサンなどの脂肪族系炭化水素；ベンゼン、トルエン、キシレンなどの芳香族系炭化水素、ジクロロメタン、ジクロロエタン、クロロホルム、四塩化炭素、クロロベンゼンなどのハロゲン化炭化水素；ジメチルエーテル、ジエチルエーテル、テトラヒドロフラン、ジオキサン、ジオキソラン、エチレングリコールジメチルエーテル、ジエチレングリコールジメチルエーテルなどのエーテル類；アセトン、メチルエチルケトン、シクロヘキサノンなどのケトン類；酢酸エチル、酢酸メチルなどのエステル類；ジメチルホルムアルデヒド、ジメチルホルムアミド、ジメチルスルホキシドなどが挙げられる。
【００２７】
なお、これに限定されるものではないが、電荷発生剤、電荷輸送剤、バインダ樹脂などの各成分を安定して分散させる上で、各種の有機溶剤の中でも特に、テトラヒドロフラン、ジオキサン、ジオキソラン、シクロヘキサノン、トルエン、キシレン、ジクロロメタン、ジクロロエタンおよびクロロベンゼンからなる群より選ばれる少なくとも１種の有機溶剤を用いるのが好ましい。
【００２８】
（添加剤）
感光層形成用の塗布液には、電子写真特性に悪影響を与えない範囲であれば、上記各成分のほかにも従来公知の種々の添加剤、例えば酸化防止剤、ラジカル捕捉剤、一重項クエンチャー、紫外線吸収剤などの劣化防止剤、軟化剤、可塑剤、表面改質剤、増量剤、増粘剤、分散安定剤、ワックス、アクセプター、ドナーなどを配合することができる。また、感光層の感度を向上させるために、例えばテルフェニル、ハロナフトキノン類、アセナフチレンなどの公知の増感剤を電荷発生剤と併用してもよい。さらに、電荷輸送剤や電荷発生剤の分散性、感光層表面の平滑性を良くするために界面活性剤、レベリング剤などを使用してもよい。
【００２９】
（導電性基体）
導電性基体としては、導電性を有する各種の材料が使用可能であり、例えば鉄、アルミニウム、銅、スズ、白金、銀、バナジウム、モリブデン、クロム、カドミウム、チタン、ニッケル、パラジウム、インジウム、ステンレス鋼、真鍮などの金属単体、上記金属が蒸着もしくはラミネートされたプラスチック材料、さらにヨウ化アルミニウム、酸化スズ、酸化インジウムなどで被覆されたガラスなどが挙げられる。導電性基体は、使用する画像形成装置の構造に合わせてドラム状、シート状などの形態で使用される。この導電性基体は充分な機械的強度を有しているのが好ましい。本発明に用いられる導電性基体は、これに限定されるものではないが、その表面に酸化被膜処理または樹脂被膜処理を施したものであってもよい。
【００３０】
（単層型電子写真感光体の製造）
単層型の電子写真感光体は、電荷発生剤と、本発明の化合物（１）（正孔輸送剤）と、バインダ樹脂と、さらに必要に応じて電子輸送剤や上記添加剤とを、適当な分散媒に分散または溶解させて、こうして得られた感光層形成用塗布液を導電性基体上に塗布し、乾燥させて感光層を形成することによって得られる。
【００３１】
上記感光層形成用塗布液において、電荷発生剤は、バインダ樹脂１００重量部に対して０．１〜５０重量部、好ましくは０．５〜３０重量部の割合で配合すればよい。正孔輸送剤は、バインダ樹脂１００重量部に対して５〜２００重量部、好ましくは５０〜１５０重量部の割合で配合すればよい。電子輸送剤は、バインダ樹脂１００重量部に対して５〜２００重量部、好ましくは１０〜１００重量部の割合で配合すればよい。電子輸送剤と正孔輸送剤とを併用する場合において、電子輸送剤と正孔輸送剤との総量は、バインダ樹脂１００重量部に対して２０〜５００重量部、好ましくは３０〜２００重量部とするのが適当である。
【００３２】
感光層形成用塗布液の塗布によって得られる感光層の厚さは５〜１００μｍ、特に１０〜５０μｍとなるように設定するのが好ましい。感光層形成用塗布液を調製する際には、前記例示の電荷発生剤、電荷輸送剤、不溶性アゾ顔料、バインダ樹脂などを、適当な溶剤とともに、ロールミル、ボールミル、アトライタ、ペイントシェーカー、超音波分散機などの公知の手段を用いて分散混合すればよい。
【００３３】
（積層型電子写真感光体の製造）
積層型感光体とする場合は、電荷発生剤および正孔輸送剤をそれぞれ適当なバインダ樹脂および溶剤と共に、ロールミル、ボールミル、アトライタ、ペイントシェーカー、超音波分散機などを用いて混合して分散液を調製し、この分散液を導電性基体上にこれを公知の手段により塗布して乾燥させればよい。乾燥後の各層の厚さは、電荷発生層で０．０１〜５μｍ、好ましくは０．１〜３μｍであり、電荷輸送層で２〜１００μｍ、好ましくは５〜５０μｍであるのがよい。
【００３４】
積層型感光体のうち電荷発生層においては、バインダ樹脂１００重量部に対して電荷発生剤を５〜１０００重量部、特に３０〜５００重量部の割合で含有させるのがよい。また、電荷輸送層においては、バインダ樹脂１００重量部に対して正孔輸送剤を１０〜１００重量部、特に３０〜８０重量部の割合で含有させるのがよい。また、正孔輸送剤と電子輸送剤を併用する場合は、その総量がバインダ樹脂１００重量部に対して１０〜５００重量部、特に３０〜２００重量部の割合で含有させるのがよい。
【００３５】
単層型感光層または積層型感光層と、導電性基体との間や、積層型感光層を構成する電荷発生層と電荷輸送層との間には、感光体の特性を阻害しない範囲で中間層、バリア層などを形成してもよい。また、感光層の表面には保護層が形成されていてもよい。
【００３６】
本発明の前記一般式（１）で表わされるジアミン誘導体からなる電荷輸送剤によれば、有機溶剤に対する溶解性やバインダ樹脂との相溶性が著しく向上し、電荷輸送層あるいは感光層中での結晶の析出が防止され、高感度な電子写真感光体を得ることができる。
【実施例】
【００３７】
以下、実施例および比較例を挙げて、本発明の電子写真感光体をさらに詳細に説明するが、本発明は以下の実施例のみに限定されるものではない。
【００３８】
（正孔輸送剤の合成）
（１）式（Ｒ−１）に係る化合物（４）の合成
まず、式（４）で表される化合物を、上記反応式（Ｒ−１）に従って合成した。すなわち、５００ｍＬの２口フラスコ内に、化合物（２）１８ｇ（０．０８ｍｏｌ）と化合物（３）１５ｇ（０．０８ｍｏｌ）を加えた後、トルエン２５０ｍＬを投入して、１２０℃で２時間攪拌した。そして室温まで冷却した。その後、反応液をイオン交換水に注いで有機層をイオン交換水で３回洗浄した。次いで、有機層を無水硫酸ナトリウムおよび活性白土を加え、乾燥および吸着処理して、トルエンを減圧除去した。その後、残渣をカラムクロマトグラフィ（展開溶媒：クロロホルム／へキサン）にて精製をして、式（４）で表される化合物２７ｇを得た（収率９５％）。
【００３９】
（２）ＨＴ−１の合成
次いで、ＨＴ−１を上記反応式（Ｒ−２）に従って合成した。すなわち、１Ｌの２口フラスコ内に、化合物（４）を２０ｇ（０．０６ｍｏｌ）、（２−ビフェニル）ジシクロヘキシルホスフィン０．１０ｇ（０．０００２８ｍｏｌ）、トリス（ジベンジリデンアセトン）ジパラジウム（Ｐｄ2（ｄｂａ）3）を０．１３ｇ（０．０００１４ｍｏｌ）、ｔ−ブトキシナトリウム（ｔ−ＢｕＯＮａ）８．２ｇ（０．０９ｍｏｌ）、化合物（５）（メタフェニレンジアミン）を１．５ｇ（０．０１４ｍｏｌ）、精製ｏ−キシレン５００ｍＬを加えた後、アルゴンガス置換を行い、１２０℃で５時間攪拌した。その後、室温まで冷却した後、有機層をイオン交換水で３回洗浄した。次いで、有機層を無水硫酸ナトリウムで乾燥させ、さらに活性白土で処理して、キシレンを減圧留去した。その後、残渣をカラムクロマトグラフィ（展開溶媒：クロロホルム／へキサン）にて精製をして、目的化合物（ＨＴ−１）１４ｇを得た（収率８５％）。
【００４０】
（ＨＴ−２の合成）
前記ＨＴ−１の合成において、化合物（５）に代えて下記式（６）で表わされる化合物を用いた以外は、ＨＴ−１と同様にしてＨＴ−２を合成した。
【化７】
0005150272.tif 000007
【００４１】
（ＨＴ−３の合成）
前記ＨＴ−１の合成において、化合物（５）に代えて下記式（７）で表わされる化合物（パラフェニレンジアミン）を用いた以外は、ＨＴ−１と同様にしてＨＴ−３を合成した。
【化８】
0005150272.tif 000008
【００４２】
電子輸送剤として、下記に示す３種類の電子輸送剤（ＥＴ−１、２、３）を用いた。
【化９】
0005150272.tif 000009
【００４３】
（実施例１）
〔電子写真感光体の製造〕
電荷発生剤としてＸ型無金属フタロシアニン５重量部と、正孔輸送剤として前記ＨＴ−１を８０重量部と、結着樹脂としてポリカーボネート１００重量部とを、溶剤としてのテトラヒドロフラン８００重量部とともにボールミルにて５０時間混合分散させて、単層型感光層用の塗布液を作製した。次いで、この塗布液をアルミニウム素管からなる導電性基体上にディップコート法によって塗布し、１００℃で３０分間熱風乾燥することにより、膜厚２５μｍの単層型感光体を作製した。
【００４４】
（実施例２〜４）
実施例１で作製した単層型感光層用塗布液中に、実施例２においては電子輸送剤としてＥＴ−１を５０重量部、実施例３においては電子輸送剤としてＥＴ−２を５０重量部、実施例４においては電子輸送剤としてＥＴ−３を５０重量部添加した他は、実施例１と同様にして単層型感光体を作製した。
【００４５】
（実施例５〜１２および比較例１〜４）
表１に示すように正孔輸送剤としてＨＴ−２、３、４のいずれかを用いた他は、実施例１〜４と同様にして単層型感光体を作製した。
【００４６】
（評価試験および評価方法）
ＧＥＮＴＥＣ社製ドラム感度試験機に、前記作製した実施例１〜１２および比較例１〜４の電子写真感光体のいずれかを設置して、電気特性試験について評価を行った。電気特性試験では、まず、初期表面電位Ｖ0が＋７００Ｖとなるように帯電させた。次いで、ハロゲンランプの白色光からバンドパスフィルタを用いて取り出した波長７８０ｎｍ（半値幅２０ｎｍ）の単色光（光強度１．５μＪ／ｃｍ2）を感光体の表面に照射（照射時間１．５秒）して、上記表面電位が１／２になるのに要した時間を測定し、半減露光量Ｅ1/2（μＪ／ｃｍ2）を算出した。また、露光開始から０．５秒経過した時点での表面電位を測定して、これを残留電位ＶL（Ｖ）とした。これらの結果を表１に示す。
【表１】
0005150272.tif 000010
【００４７】
表１より明らかなように、本発明のＨＴ−１、２、３を用いた実施例１〜１２の電子写真感光体では、いずれも半減露光量Ｅ1/2および残留電位ＶLともに低く、高感度の電子写真感光体を得ることができた。これに対し、ＨＴ−４を用いた比較例１〜４の電子写真感光体では、比較例３を除いて残留電位ＶLが高くなり、半減露光量Ｅ1/2はいずれにおいても高くなり、感度が十分得られなかった。